"下記一般式1で表されるポリイソシアナート化合物であることを特徴とするイソシアヌレート環含有脂環族ポリイソシアナート化合物。式中、m1は0または1を表し、nは1~5の整数を表す。上記一般式1において、少なくともnが1であるポリイソシアナート化合物からなることを特徴とする請求項1に記載のイソシアヌレート環含有脂環族ポリイソシアナート化合物。上記一般式1において、nが1であるポリイソシアナート化合物10~90重量及びnが2~5から選択される少なくとも1種以上のポリイソシアナート化合物90~10重量からなることを特徴とする請求項1又は2に記載のイソシアヌレート環含有脂環族ポリイソシアナート化合物。上記一般式1において、nが1であるポリイソシアナート化合物であることを特徴とする請求項1又は2に記載のイソシアヌレート環含有脂環族ポリイソシアナート化合物。上記一般式1において、m1が0であるポリイソシアナート化合物であることを特徴とする請求項1~4のいずれかに記載のイソシアヌレート環含有脂環族ポリイソシアナート化合物。下記一般式2で表されるジハロゲン化物とシアン酸塩とを反応することにより、下記一般式3で示されるポリイソシアナート化合物を製造することを特徴とするイソシアヌレート環含有脂環族ポリイソシアナート化合物の製造法。式中、Xはそれぞれ独立して塩素原子、臭素原子又はヨウ素原子を表し、m2は0又は1を表す。式中、m1は0または1を表し、nは1~5の整数を表す。非プロトン性溶媒中で反応を行うことを特徴とする請求項6に記載のイソシアヌレート環含有脂環族ポリイソシアナート化合物の製造法。非プロトン性溶媒が、ジメチルホルムアミド、N-メチル-2-ピロリドン、1,3-ジメチル-2-イミダゾリジノン及びジメチルスルホキシドからなる群より選択される1種以上であることを特徴とする請求項7に記載のイソシアヌレート環含有脂環族ポリイソシアナート化合物の製造法。シアン酸塩が、シアン酸ナトリウム及び/またはシアン酸カリウムであることを特徴とする請求項6~8のいずれかに記載のイソシアヌレート環含有脂環族ポリイソシアナート化合物の製造法。しかし、特許文献1~3に提案されたヘキサメチレンジイソシアナートから得られるイソシアヌレート環含有脂肪族ポリイソシアナートは、分子内に直鎖状の骨格を持つために硬度が低くなり、硬くて強靭な樹脂が得られないという課題を有していた。また、特許文献4~6に提案されたイソホロンジイソシアナートから得られるイソシアヌレート環含有脂環族ポリイソシアナートは、反応部位が2級イソシアナート基であるためポリオールに代表される活性プロトンを持つ反応剤に対する反応性が低く、樹脂化の際に乾燥性が劣るという課題を有していた。そこで、本発明はこれら課題に鑑みてなされたものであり、その目的は無黄変性、高硬度を有するポリウレア樹脂やポリウレタン樹脂の材料となる反応性の高い1級イソシアナート基を有する新規なイソシアヌレート環含有脂環族ポリイソシアナート化合物及びその製造法を提供することにある。本発明者らは、上記の課題を解決するため鋭意検討を行った結果、反応性に優れ、無黄変性、高硬度を有するポリウレタン樹脂の材料となりうる新規なイソシアヌレート環含有脂環族ポリイソシアナート化合物を見出し、本発明を完成するに至った。即ち、本発明は、下記一般式1で表されるポリイソシアナート化合物であることを特徴とするイソシアヌレート環含有脂環族ポリイソシアナート化合物及びその製造法に関するものである。式中、m1は0または1を表し、nは1~5の整数を表す。以下、本発明について詳細に説明する。本発明のイソシアヌレート環含有脂環族ポリイソシアナート化合物は、上記一般式1で表される構造を有することを特徴とするものであり、m1は0または1を表し、溶剤への溶解性が高く、しかも原料の入手が容易なことからm1は0であることが好ましい。また、nは1~5の整数を表す。そして、該nは本発明のイソシアヌレート環含有脂環族ポリイソシアナート化合物におけるイソシアヌレート環繰り返し単位数を示すものであり、該イソシアヌレート環含有脂環族ポリイソシアナート化合物は、nが1~5のいずれかの整数を示すイソシアヌレート環含有脂環族ポリイソシアナート化合物、つまり、nが1のイソシアヌレート環含有脂環族ポリイソシアナート化合物単独、nが2のイソシアヌレート環含有脂環族ポリイソシアナート化合物単独、nが3のイソシアヌレート環含有脂環族ポリイソシアナート化合物単独、nが4のイソシアヌレート環含有脂環族ポリイソシアナート化合物単独又はnが5のイソシアヌレート環含有脂環族ポリイソシアナート化合物単独はもとより、例えばnが1のイソシアヌレート環含有脂環族ポリイソシアナート化合物とnが2のイソシアヌレート環含有脂環族ポリイソシアナート化合物の混合物;nが1のイソシアヌレート環含有脂環族ポリイソシアナート化合物、nが2のイソシアヌレート環含有脂環族ポリイソシアナート化合物とnが3のイソシアヌレート環含有脂環族ポリイソシアナート化合物の混合物;nが1のイソシアヌレート環含有脂環族ポリイソシアナート化合物、nが2のイソシアヌレート環含有脂環族ポリイソシアナート化合物、nが3のイソシアヌレート環含有脂環族ポリイソシアナート化合物とnが4のイソシアヌレート環含有脂環族ポリイソシアナート化合物の混合物等に代表される混合物をも含むものである。その中でも該イソシアヌレート環含有脂環族ポリイソシアナート化合物の粘性が低く、しかも溶剤への溶解性が高くなることからnが1のイソシアヌレート環含有脂環族ポリイソシアナート化合物であることが好ましく、nが1のイソシアヌレート環含有脂環族ポリイソシアナート化合物10~90重量及びnが2~5から選択される少なくとも1種以上のイソシアヌレート環含有脂環族ポリイソシアナート化合物90~10重量からなる混合物であることが好ましく、特にnが1のイソシアヌレート環含有脂環族ポリイソシアナート化合物30~70重量及びnが2~5から選択される少なくとも1種以上のイソシアヌレート環含有脂環族ポリイソシアナート化合物70~30重量からなる混合物であることが好ましい。ここで、nが6を越えるイソシアヌレート環含有脂環族ポリイソシアナート化合物である場合、粘性が高くなるとともに溶剤への溶解性に劣るばかりか、官能基であるイソシアナート基の数が多すぎることになり、その取り扱い性に大きく劣るものとなる。そして、本発明の上記一般式1で表されるイソシアヌレート環含有脂環族ポリイソシアナート化合物としては、特に無黄変性、高硬度を有する樹脂材料として有用性が期待されることから、下記一般式2乃至一般式5のいずれかに示されるイソシアヌレート環含有脂環族ポリイソシアナート化合物であることが好ましく、その中でも特に溶剤への溶解性が高く、しかも原料の入手が容易なことから一般式2または一般式3で表されるイソシアヌレート環含有脂環族ポリイソシアナート化合物であることが好ましい。式中、n1は1~5の整数を表す。式中、n2は1~5の整数を表す。式中、n3は1~5の整数を表す。式中、n4は1~5の整数を表す。本発明のイソシアヌレート環含有脂環族ポリイソシアナート化合物の製造法としては、該イソシアヌレート環含有脂環族ポリイソシアナート化合物の製造が可能であればいかなる製造方法を用いてもよく、例えば下記一般式6で表されるジハロゲン化物とシアン酸塩とを反応することにより、効率的に製造することが可能である。式中、Xはそれぞれ独立して塩素原子、臭素原子又はヨウ素原子を表し、m2は0又は1を表す。上記一般式6において、m2は0または1を表し、特に溶剤への溶解性が高く、しかも原料の入手が容易なことからm2は0が好ましい。また、Xはそれぞれ独立して塩素原子、臭素原子又はヨウ素原子であり、特に該イソシアヌレート環含有脂環族ポリイソシアナート化合物の生産性に優れることから塩素原子または臭素原子が好ましく、特に塩素原子が好ましい。該一般式6で表されるジハロゲン化物としては、例えばトランス-1,2-ビスクロロメチルビシクロ2.2.1ヘプタン、シス-1,2-ビスクロロメチルビシクロ2.2.1ヘプタン、トランス-1,2-ビスブロモメチルビシクロ2.2.1ヘプタン、シス-1,2-ビスブロモメチルビシクロ2.2.1ヘプタン、トランス-1,2-ビスヨードメチルビシクロ2.2.1ヘプタン、シス-1,2-ビスヨードメチルビシクロ2.2.1ヘプタン、トランス-1-クロロメチル-2-ブロモメチルビシクロ2.2.1ヘプタン、トランス-1-ブロモメチル-2-ヨードメチルビシクロ2.2.1ヘプタン、シス-1-クロロメチル-2-ブロモメチルビシクロ2.2.1ヘプタン、シス-1-ブロモメチル-2-ヨードメチルビシクロ2.2.1ヘプタン、トランス-1,2-ビスクロロメチルテトラシクロ6.2.1.13,6.02,7ドデカン、シス-1,2-ビスクロロメチルテトラシクロ6.2.1.13,6.02,7ドデカン、トランス-1,2-ビスブロモメチルテトラシクロ6.2.1.13,6.02,7ドデカン、シス-1,2-ビスブロモメチルテトラシクロ6.2.1.13,6.02,7ドデカン、トランス-1,2-ビスヨードメチルテトラシクロ6.2.1.13,6.02,7ドデカン、シス-1,2-ビスヨードメチルテトラシクロ6.2.1.13,6.02,7ドデカン、トランス-1-クロロメチル-2-ブロモメチルテトラシクロ6.2.1.13,6.02,7ドデカン、トランス-1-ブロモメチル-2-ヨードメチルテトラシクロ6.2.1.13,6.02,7ドデカン、シス-1-クロロメチル-2-ブロモメチルテトラシクロ6.2.1.13,6.02,7ドデカン、シス-1-ブロモメチル-2-ヨードメチルテトラシクロ6.2.1.13,6.02,7ドデカンが挙げられ、その中でも、簡便に効率よく製造できることからトランス-1,2-ビスクロロメチルビシクロ2.2.1ヘプタン、シス-1,2-ビスクロロメチルビシクロ2.2.1ヘプタン、トランス-1,2-ビスブロモメチルビシクロ2.2.1ヘプタン、シス-1,2-ビスブロモメチルビシクロ2.2.1ヘプタン、トランス-1,2-ビスヨードメチルビシクロ2.2.1ヘプタン、シス-1,2-ビスヨードメチルビシクロ2.2.1ヘプタンが好ましく、特に安定性が高く、入手が容易であること等からトランス-1,2-ビスクロロメチルビシクロ2.2.1ヘプタン、シス-1,2-ビスクロロメチルビシクロ2.2.1ヘプタンがさらに好ましい。該一般式6で表されるジハロゲン化物の製造法としては、例えば市販されているシクロペンタジエンと1,4-ジクロロ-2-ブテンを特開2009-184935号公報に開示されている方法により不飽和環状ジハロゲン化物を製造した後、該不飽和環状ジハロゲン化物の二重結合部位を水素化することによりジハロゲン化物とする方法を挙げることができる。また、該シアン酸塩としては、例えばシアン酸リチウム、シアン酸ナトリウム、シアン酸カリウム、シアン酸ルビジウム、シアン酸セシウム、シアン酸銀等が挙げられ、その中でも入手が容易であることから、シアン酸ナトリウム、シアン酸カリウムが好ましい。これらシアン酸塩は単独で用いても2種類以上混合して用いてもよい。その際のシアン酸塩の純度としては特に制限はなく、例えば70以上のものが用いられ、特に副反応を抑制することができることから、純度90以上のものが好ましく、さらに好ましくは純度95以上のものである。該一般式6で表されるジハロゲン化物と該シアン酸塩の仕込み比率については、該イソシアヌレート環含有脂環族ポリイソシアナート化合物の製造が可能である限りにおいて制限はなく、その中でも効率的な製造が可能となることから該ジハロゲン化物に対し該シアン酸塩を1.5~50当量とすることが好ましく、特に2~10当量が好ましく、さらに2~6当量が好ましい。該一般式6で表されるジハロゲン化物と該シアン酸塩との反応による該イソシアヌレート環含有脂環族ポリイソシアナート化合物の製造においては、該イソシアヌレート環含有脂環族ポリイソシアナート化合物の製造効率を高くするために必要に応じて相間移動触媒、ルイス酸触媒、ハロゲン化金属触媒、クラウンエーテル触媒等を添加することができる。該相間移動触媒としては、例えば4級アンモニウム塩、4級ホスホニウム塩等を挙げることができ、該4級アンモニウム塩としては、例えば塩化テトラメチルアンモニウム塩、塩化テトラプロピルアンモニウム塩、塩化テトラブチルアンモニウム塩、臭化テトラエチルアンモニウム塩、臭化テトラブチルアンモニウム塩等を挙げることができる。該4級ホスホニウム塩としては、例えば塩化テトラブチルホスホニウム塩、塩化テトラフェニルホスホニウム塩、臭化テトラブチルホスホニウム塩等を挙げることができる。そして、より安定性が高く該イソシアヌレート環含有脂環族ポリイソシアナート化合物の生産効率に優れることから4級アンモニウム塩であることが好ましく、さらに入手が容易であることから臭化テトラエチルアンモニウム塩、臭化テトラブチルアンモニウム塩であることが好ましい。これら相関移動触媒は単独で用いるのみならず2種類以上混合して用いることも可能である。該ルイス酸触媒としては、例えばルイス酸性を示すハロゲン化金属若しくはその錯体又は有機ハロゲン化金属を挙げることができ、該ハロゲン化金属としては、例えばフッ化ホウ素III、塩化アルミニウムIII、塩化スズIV、塩化アンチモンIII、塩化チタンIV、塩化鉄III、臭化亜鉛II、塩化銅I、塩化銅II等が挙げられる。該ハロゲン化金属錯体としては、例えば上記ハロゲン化金属とのエーテル錯体、アンモニア錯体、有機アミン錯体、トリフェニルホスフィン錯体等が挙げられる。該有機ハロゲン化金属としては、例えばEt2AlCl、EtAlCl2等を挙げることができる。そして、より安定性が高く該イソシアヌレート環含有脂環族ポリイソシアナート化合物の生産効率に優れることからハロゲン化金属であることが好ましく、特にフッ化ホウ素III、塩化銅I、塩化銅IIであることが好ましい。これらルイス酸触媒は単独で用いるのみならず、2種類以上混合して用いることも可能である。該ハロゲン化金属触媒としては、例えばヨウ化リチウム、ヨウ化ナトリウム、ヨウ化カリウム、ヨウ化ルビジウム、ヨウ化セシウム、臭化リチウム、臭化ナトリウム、臭化カリウム、臭化ルビジウム、臭化セシウム等を挙げることができ、より安定性が高く該イソシアヌレート環含有脂環族ポリイソシアナート化合物の生産効率に優れることからヨウ化ナトリウム、ヨウ化カリウムが好ましい。これらハロゲン化金属触媒は単独で用いるのみならず、2種類以上混合して用いることが可能である。該クラウンエーテル触媒としては、例えば18-クラウン-6、ジベンゾ-18-クラウン-6、ジシクロヘキシル-18-クラウン-6、15-クラウン-5、12-クラウン-4等が挙げられ、より安定性が高く該イソシアヌレート環含有脂環族ポリイソシアナート化合物の生産効率に優れることから18-クラウン-6、15-クラウン-5が好ましい。該クラウンエーテルは単独で用いるのみならず、2種類以上混合して用いることが可能である。これらの相間移動触媒、ルイス酸触媒、ハロゲン化金属触媒、クラウンエーテル触媒の仕込み比率は、該イソシアヌレート環含有脂環族ポリイソシアナート化合物の製造が可能である限りにおいて制限はなく、より効率的な製造を行うことが可能となることから該一般式6で表されるジハロゲン化物に対して0.1~80molであることが好ましく、さらに0.5~20molであることが好ましく、特に1~10molであることが好ましい。また、該イソシアヌレート環含有脂環族ポリイソシアナート化合物を製造する際には、生産効率を高めるために必要に応じ副反応抑制剤を用いることが可能であり、該副反応抑制剤としては、例えば第2族金属塩を挙げることができる。該第2族金属塩としては、例えば安息香酸カルシウム、ギ酸カルシウム、コハク酸カルシウム、酢酸カルシウム、シアン酸カルシウム、塩化カルシウム、臭化カルシウム、硝酸カルシウム、石炭酸カルシウム、ナフテン酸カルシウム、フタル酸カルシウム、ベンゼンスルホン酸カルシウム、プロピオン酸カルシウム、硫酸カルシウム、トルエンスルホン酸カルシウム、ギ酸マグネシウム、酢酸マグネシウム、塩化マグネシウム、臭化マグネシウム、硝酸マグネシウム、ナフテン酸マグネシウム、プロピオン酸マグネシウム、硫酸マグネシウム、ギ酸ストロンチウム、酢酸ストロンチウム、塩化ストロンチウム、臭化ストロンチウム、硝酸ストロンチウム、ナフテン酸ストロンチウム、プロピオン酸ストロンチウム、硫酸ストロンチウム、酢酸亜鉛、シアン酸亜鉛、塩化亜鉛、臭化亜鉛、硝酸亜鉛、ナフテン酸亜鉛、硫酸亜鉛、安息香酸バリウム、ギ酸バリウム、酢酸バリウム、塩化バリウム、臭化バリウム、硝酸バリウム、ナフテン酸バリウム、プロピオン酸バリウム、硫酸バリウム、トリフルオロ酢酸カルシウム、トリフルオロ酢酸バリウム、トリフルオロ酢酸マグネシウム、トリフルオロ酢酸亜鉛等を挙げることができ、より安定性が高く該イソシアヌレート環含有脂環族ポリイソシアナート化合物の生産効率に優れることから酢酸カルシウム、塩化カルシウム、臭化カルシウム、酢酸マグネシウム、塩化マグネシウム、臭化マグネシウム、硫酸マグネシウムが好ましく、さらに塩化カルシウム、塩化マグネシウムが好ましい。また、これら第2族金属塩は単独で用いるのみならず、2種類以上混合して用いることも可能である。該第2族金属塩を使用する際の仕込み量については、該イソシアヌレート環含有脂環族ポリイソシアナート化合物の製造が可能である限りにおいて制限はなく、より効率的な製造が可能となることから該シアン酸塩に対して0.1~50重量であることが好ましく、特に0.2~25重量であることが好ましく、さらに0.3~15重量であることが好ましい。該一般式6で表されるジハロゲン化物とシアン酸塩との反応により該イソシアヌレート環含有脂環族ポリイソシアナート化合物の製造する際には、溶媒中で反応を行うことが可能であり、該溶媒としては該イソシアヌレート環含有脂環族ポリイソシアナート化合物の製造が可能である限りにおいて制限はなく、特に生成する該イソシアヌレート環含有脂環族ポリイソシアナート化合物と溶媒との反応を抑制し効率よく該イソシアヌレート環含有脂環族ポリイソシアナート化合物を製造することが可能となることから、非プロトン性溶媒であることが好ましい。該非プロトン性溶媒としては、特に限定はなく、例えばジメチルホルムアミド、ジメチルアセトアミド、N-メチル-2-ピロリドン、1,3-ジメチル-2-イミダゾリジノン、ヘキサメチルホスホルアミド等のアミド溶媒;ジメチルスルホキシド等のスルホキシド溶媒;アセトニトリル等のニトリル溶媒;ジエチレングリコールジメチルエーテル、テトラヒドロフラン、ジエチルエーテル、メチル-tert-ブチルエーテル、ジオキサン等のエーテル溶媒;酢酸エチル、酢酸ブチル等のエステル溶媒;アセトン、メチルエチルケトン等のケトン溶媒;ヘキサン、シクロヘキサン等の飽和炭化水素溶媒;ベンゼン、トルエン、キシレン等の芳香族溶媒;クロロベンゼン、ジクロロベンゼン等のハロゲン化芳香族溶媒、等を挙げることができる。そして、その中でも、特に反応速度が速くなり、効率よく該イソシアヌレート環含有脂環族ポリイソシアナート化合物を製造することが可能となることから誘電率が15~60である溶媒が好ましく、さらに該一般式6で表されるジハロゲン化物と該シアン酸塩の相溶性を高めることができることからアミド溶媒、スルホキシド溶媒であることが好ましく、特にジメチルホルムアミド、N-メチル-2-ピロリドン、1,3-ジメチル-2-イミダゾリジノンまたはジメチルスルホキシドであることが好ましい。また、これら溶剤は1種又は2種以上の混合物を用いても良い。該一般式6で表されるジハロゲン化物と該シアン酸塩との反応により該イソシアヌレート環含有脂環族ポリイソシアナート化合物を製造する際の反応温度に制限はなく、例えば20~300°C、好ましくは50~250°Cであり、さらに好ましくは90~200°Cである。また、反応圧力にも制限はなく、常圧でも加圧下でも実施でき、特に常圧であることが好ましい。さらに、反応時間に関しては、反応温度、原料の基質濃度等により適宜選択することが可能であり、その中でも1分~200時間であることが好ましく、特に5分~50時間であることが好ましい。反応の際の雰囲気に制限はなく、窒素、アルゴン、ヘリウム等の不活性ガスによって置換して反応を行うことができる。そして、該イソシアヌレート環含有脂環族ポリイソシアナート化合物を製造する際の反応は、回分式、半回分式、連続式のいずれで実施することも可能である。本発明のイソシアヌレート環含有脂環族ポリイソシアナート化合物は、上述のように該一般式1におけるnが1~5の整数を表す構造を有するものであり、nが1~5のイソシアヌレート環含有脂環族ポリイソシアナート化合物の混合物であってもよい。また、nが1~5のいずれかのイソシアヌレート環含有脂環族ポリイソシアナート化合物単独とする際には、該混合物より公知の方法により単離することが可能であり、例えば液体クロマトグラフィー等により単離することが可能である。本発明のイソシアヌレート環含有脂環族ポリイソシアナート化合物は、無黄変性、高硬度、耐熱性及び耐候性を有するポリウレタン樹脂、ポリウレア樹脂の原料として期待されるものである。本発明は、無黄変性、高硬度、耐熱性及び耐候性を有するポリウレタン樹脂、ポリウレア樹脂の高反応性の原料として期待できる新規なイソシアヌレート環含有脂環族ポリイソシアナート化合物及びその効率的な製造法を提供するものであり、工業的にも有用である。以下に、本発明の実施例を示すが、本発明はこれらの実施例に限定されるものではない。以下に実施例に用いた測定方法を示す。<ガスクロマトグラフ分析>反応液に内標としてトリデカンを加え、カラムジーエルサイエンス製、商品名TC-1を装着したガスクロマトグラフ島津製作所製、商品名GC-1700に反応液0.4μlを注入し、分析を行った。<FT-IR測定>赤外分光光度計Nicolet社製、商品名Impact410を用い、測定を行った。<イソシアヌレート環繰り返し単位数n測定>得られたイソシアヌレート環含有ポリイソシアナート化合物をクロロホルムに溶解し、メチルアルコールと60°Cで20時間反応させ、メチルカーバメート化物とした。得られたメチルカーバメート化物をテトラヒドロフランに溶解し、溶液の濃度を1g/lに調整した後、ゲルパーミエーションクロマトグラフィー以下、GPCと記す。に該溶液を20μl注入し、メチルカーバメート化物の各溶出曲線より、メチルカーバメート化物の各数平均分子量を測定し、該各数平均分子量より、イソシアヌレート環繰り返し単位数nを算出したなお、GPC測定には、カラムとして商品名TSKgelGMR-HHRL東ソー株製を2本直列に装着した高速GPC装置東ソー株製、商品名HLC8220GPCを用い、数平均分子量は、標準ポリスチレン換算として測定した。実施例1トランス-1,2-ビスクロロメチルビシクロ2.2.1ヘプタン1.9g10mmolを仕込み、乾燥ジメチルホルムアミド16mlとシアン酸カリウムシグマ-アルドリッチ製、純度962.2g26mmolを加えた。スラリー状の反応混合物を攪拌しながら150°Cまで昇温し、15時間加熱攪拌した。反応後、25°Cまで温度を下げ、反応混合物から過剰のシアン酸カリウムをガラスフィルターでろ別分離した。ろ液から溶媒と低沸点成分及び残原料を減圧留去して、イソシアヌレート環含有脂環族ポリイソシアナート化合物1.2g収率59を淡黄色透明液体として得た。得られたイソシアヌレート環含有脂環族ポリイソシアナート化合物は、FT-IR測定によりイソシアヌレート環部位のカルボニル1690~1700cm-1及びイソシアナート基の吸収2220~2230cm-1の吸収を有することを確認した。また、得られたイソシアヌレート環含有脂環族ポリイソシアナート化合物は、GPC測定の結果n=1のイソシアヌレート環含有脂環族ポリイソシアナート化合物43とn=2~5のイソシアヌレート環含有脂環族ポリイソシアナート化合物57とからなるものであること確認した。得られたイソシアヌレート環含有脂環族ポリイソシアナート化合物の構造を下記に示す。結果を表1に示す。実施例2トランス-1,2-ビスクロロメチルビシクロ2.2.1ヘプタンの代わりに、1,2-ビスクロロメチルビシクロ2.2.1ヘプタントランス体:シス体=80:20を用いた以外は、実施例1と同様の方法により、イソシアヌレート環含有脂環族ポリイソシアナート化合物を得た。結果を表1に示す。実施例3シアン酸カリウムの代わりにシアン酸ナトリウムシグマ-アルドリッチ製、純度96を用いた以外は、実施例1と同様の方法によりイソシアヌレート環含有脂環族ポリイソシアナート化合物を得た。結果を表1に示す。実施例4ジメチルホルムアミドの代わりにN-メチル-2-ピロリドンを用いた以外は、実施例1と同様の方法によりイソシアヌレート環含有脂環族ポリイソシアナート化合物を得た。結果を表1に示す。実施例5相間移動触媒として臭化テトラエチルアンモニウム和光純薬製及びヨウ化ナトリウムをトランス-1,2-ビスクロロメチルビシクロ2.2.1ヘプタンに対してそれぞれ5mol加えたこと以外は、実施例1と同様の方法によりイソシアヌレート環含有脂環族ポリイソシアナート化合物を得た。結果を表1に示す。実施例6副反応抑制剤として塩化カルシウム和光純薬製をシアン酸カリウムに対して27mol加えたこと以外は、実施例1と同様の方法によりイソシアヌレート環含有脂環族ポリイソシアナート化合物を得た。結果を表1に示す。"